(57)【要約】【課題】本発明は、二酸化炭素（ＣＯ2）とエポキシド塩基化合物から環状炭酸塩を生成するための触媒系を提供する。【解決手段】本発明の環状炭酸塩生成用の触媒系は、式ＢｉＸｚを有する化合物から選択されるプレ触媒；および、式Ｒ１Ｒ２Ｒ３Ｒ４Ｎ＋Ｙ−をもつアンモニウム塩または式Ｒ１Ｒ２Ｒ３Ｒ４Ｎ＋Ｙ−をもつホスホニウム塩から選択される助触媒；但し、Ｎは窒素、Ｐはリン、ＸとＹはそれぞれ独立のハロゲン化物、Ｚは１〜３の整数、Ｒ１，Ｒ２，Ｒ３，およびＲ４は１〜８個の炭素原子を有する直鎖または分岐アルキル基から独立に選択され、および、  置換または非置換のシクロアルキル基；置換または非置換のアリール基；または置換または非置換ヘテロアリール基；を有する。【選択図】  なし【特許請求の範囲】
【請求項１】
二酸化炭素（ＣＯ2）とエポキシド塩基化合物から環状炭酸塩を生成するための触媒系であって、
式ＢｉＸｚを有する化合物から選択されるプレ触媒；
式Ｒ１Ｒ２Ｒ３Ｒ４Ｎ＋Ｙ−をもつアンモニウム塩または式Ｒ１Ｒ２Ｒ３Ｒ４Ｎ＋Ｙ−をもつホスホニウム塩から選択される助触媒；
但し、Ｎは窒素、Ｐはリン、ＸとＹはそれぞれ独立のハロゲン化物、Ｚは１〜３の整数、Ｒ１，Ｒ２，Ｒ３，およびＲ４は１〜８個の炭素原子を有する直鎖または分岐アルキル基から独立に選択され、
置換または非置換のシクロアルキル基；置換または非置換のアリール基；または置換または非置換ヘテロアリール基；
を有することを特徴とする触媒系。
【請求項２】
Ｘは塩化物である、請求項１に記載の触媒系。
【請求項３】
前記プレ触媒はＢｉＣｌ３である、請求項１に記載の触媒系。
【請求項４】
Ｙは臭化物またはヨウ化物から選択される、請求項１に記載の触媒系。
【請求項５】
Ｒ１，Ｒ２，Ｒ３，およびＲ４は、１〜８個の炭素原子をもつ直鎖または分岐アルキル基から独立に選択される、請求項１に記載の触媒系。
【請求項６】
Ｒ１，Ｒ２，Ｒ３，およびＲ４は、１〜４個の炭素原子をもつ直鎖または分岐アルキル基から独立に選択される、請求項５に記載の触媒系。
【請求項７】
前記助触媒は、臭化テトラ-n-ブチルアンモニウム（ＴＢＡＢ）、ヨウ化テトラ-n-ブチルアンモニウム（ＴＢＡＩ）、臭化テトラ-ｎ-ブチルホスホニウム（ＰＢｕ４Ｂｒ）、ヨウ化テトラ-ｎ-ブチルホスホニウム（ＰＢｕ４Ｉ）またはそれらの混合物のうちから選択される、請求項１に記載の触媒系。
【請求項８】
前記プレ触媒と前記助触媒とのモル比は１：１〜１：３の範囲にある、請求項１に記載の触媒系。
【請求項９】
前記プレ触媒と前記助触媒とのモル比は１：２である、請求項８に記載の触媒系。
【請求項１０】
二酸化炭素（ＣＯ2）とエポキシド塩基化合物から環状炭酸塩を生成するための触媒系の使用であって、
前記触媒系は、
式ＢｉＸｚを有する化合物から選択されるプレ触媒；
式Ｒ１Ｒ２Ｒ３Ｒ４Ｎ＋Ｙ−をもつアンモニウム塩または式Ｒ１Ｒ２Ｒ３Ｒ４Ｎ＋Ｙ−をもつホスホニウム塩から選択される助触媒；
但し、Ｎは窒素、Ｐはリン、ＸとＹはそれぞれ独立のハロゲン化物、Ｚは１〜３の整数、Ｒ１，Ｒ２，Ｒ３，およびＲ４は１〜８個の炭素原子を有する直鎖または分岐アルキル基から独立に選択され、
置換または非置換のシクロアルキル基；置換または非置換のアリール基；または置換または非置換ヘテロアリール基；
を有することを特徴とする触媒系の使用。
【請求項１１】
Ｘは塩化物である、請求項１０記載の触媒系の使用。
【請求項１２】
前記プレ触媒はＢｉＣｌ３である、請求項１０記載の触媒系の使用。
【請求項１３】
Ｙは臭化物またはヨウ化物から選択される、請求項１０記載の触媒系の使用。
【請求項１４】
Ｒ１，Ｒ２，Ｒ３，およびＲ４は、１〜８個の炭素原子をもつ直鎖または分岐アルキル基から独立に選択される、請求項１０記載の触媒系の使用。
【請求項１５】
Ｒ１，Ｒ２，Ｒ３，およびＲ４は、１〜４個の炭素原子をもつ直鎖または分岐アルキル基から独立に選択される、請求項１４記載の触媒系の使用。
【請求項１６】
前記助触媒は、臭化テトラ-n-ブチルアンモニウム（ＴＢＡＢ）、ヨウ化テトラ-n-ブチルアンモニウム（ＴＢＡＩ）、臭化テトラ-ｎ-ブチルホスホニウム（ＰＢｕ４Ｂｒ）、ヨウ化テトラ-ｎ-ブチルホスホニウム（ＰＢｕ４Ｉ）またはそれらの混合物のうちから選択される、請求項１０記載の触媒系の使用。
【請求項１７】
前記プレ触媒と前記助触媒とのモル比は１：１〜１：３の範囲にある、請求項１０記載の触媒系の使用。
【請求項１８】
前記プレ触媒と前記助触媒とのモル比は１：２である、請求項１７記載の触媒系の使用。
【請求項１９】
触媒系の存在下でエポキシド塩基化合物を二酸化炭素（ＣＯ2）と反応させることを含む環状炭酸塩を製造するための方法であって、
前記触媒系は、
式ＢｉＸｚをもつ化合物から選択されるプレ触媒；
式Ｒ１Ｒ２Ｒ３Ｒ４Ｎ＋Ｙ−をもつアンモニウム塩または式Ｒ１Ｒ２Ｒ３Ｒ４Ｎ＋Ｙ−をもつホスホニウム塩から選択される助触媒；但し、Ｎは窒素、Ｐはリン、ＸとＹの各々は独立にハロゲン化物、Ｚは１〜３の整数、Ｒ１，Ｒ２，Ｒ３，Ｒ４は１〜８個の炭素原子をもつ直鎖または分岐アルキル基から独立に選択され、
置換または非置換のシクロアルキル基；置換または非置換のアリール基；または置換または非置換ヘテロアリール基；を有し、
前記方法は、プレ触媒：助触媒：エポキシド塩基化合物が約１：１：１０〜１：３：１００の範囲にあるモル比を用いて、約１〜１００バール範囲の二酸化炭素の圧力と、約１０〜２００℃範囲の温度と、約１〜８時間の範囲の反応時間とで実行される、ことを特徴とする環状炭酸塩の製造方法。
【請求項２０】
前記プレ触媒：助触媒：エポキシド塩基化合物のモル比は、約１：１：１０〜１：３：５０の範囲にある、請求項１９に記載の方法。
【請求項２１】
前記プレ触媒：助触媒：エポキシド塩基化合物のモル比が約１：２：５０である、請求項２０に記載の方法。
【請求項２２】
前記二酸化炭素の圧力が約１〜５０バールの範囲にある、請求項１９に記載の方法。
【請求項２３】
前記二酸化炭素の圧力が約１〜１０バールの範囲である、請求項２２に記載の方法。
【請求項２４】
前記温度が２５〜２００℃の範囲にある、請求項１９に記載の方法。
【請求項２５】
前記温度が２５〜１２０℃の範囲にある、請求項２４に記載の方法。
【請求項２６】
前記反応時間が１〜６時間の範囲にある、請求項１９に記載の方法。
【請求項２７】
前記反応時間が２〜４時間の範囲にある、請求項２６に記載の方法。
【請求項２８】
前記Ｘは塩化物である、請求項１９に記載の方法。
【請求項２９】
前記プレ触媒はＢｉＣｌ３である、請求項１９に記載の方法。
【請求項３０】
前記Ｙは臭化物またはヨウ化物から選択される、請求項１９に記載の方法。
【請求項３１】
Ｒ１，Ｒ２，Ｒ３，およびＲ４は、１〜８個の炭素原子をもつ直鎖または分岐アルキル基から独立して選択される、請求項１９に記載の方法。
【請求項３２】
Ｒ１，Ｒ２，Ｒ３，およびＲ４は、１〜４個の炭素原子をもつ直鎖または分岐アルキル基から独立して選択される、請求項１９に記載の方法。
【請求項３３】
前記助触媒は、臭化テトラ-ｎ-ブチルアンモニウム（ＴＢＡＢ）、ヨウ化テトラ-ｎ-ブチルアンモニウム（ＴＢＡＩ）、臭化テトラ-ｎ-ブチルホスホニウム（ＰＢｕ４Ｂｒ）、ヨウ化テトラ-n-ブチルホスホニウム（ＰＢｕ４Ｉ）またはそれらの混合物のうちから選択される、請求項１９に記載の方法。
【発明の詳細な説明】
【技術分野】
【０００１】
本発明は、環状炭酸塩を製造するための触媒系、および触媒系を用いて環状炭酸塩を調製する方法に関する。
【背景技術】
【０００２】
産業プロセスおよび燃料燃焼などからの二酸化炭素（ＣＯ２）排出量は、気候変動の主な要因と見なされているため、世界中で深刻な問題になっている。国際エネルギ機関（ＴＡＥ）が発表したグローバルエネルギ＆ＣＯ２ステータスレポート２０１７によれば、世界のエネルギ関連のＣＯ２排出量は過去最高の３２．５ギガトンに到達した。世界中の立法府議員は大気中へのＣＯ２の無制限の放出に対して制限を設け始めている。この問題を解決するためのアプローチのなかで、ＣＯ２の高価値化学物質への化学変換が近年かなりの注目を集めている。環状炭酸塩は、穏やかな条件下でＣＯ２のエポキシドへの付加環化反応から容易に生成できるため、その１つに挙げられている。環状炭酸塩は、ポリカーボネート、グリコール、およびポリエステルを含む数十億米ドルの市場の中心にある。しかし、ＣＯ２は速度論的および熱力学的に安定しているので、環状炭酸塩を含む他の化学物質にＣＯ２を変換するためには大量のエネルギが必要になる。このような背景から、有望なアプローチは、より低い温度でより高いＣＯ２を可能にする効果的な触媒を開発することにある。
【０００３】
環状炭酸塩は、エポキシドへの付加環化反応によってＣＯ２から生成される。このような反応を実行するための触媒系はいくつか存在するが、大気圧下で不純なＣＯ２を用いて操作できる触媒系はほとんど存在しない。ガス混合物からＣＯ２を回収する能力は、煙道ガスを対象として容易に適用することができ有利であり、環状炭酸塩の製造に商業的に魅力的なものである。前記触媒の例には、エナジーエンバイロンSci., 2010,3, 212-215に開示されているバイメタルアルミニウム（サレン）錯体が含まれる。これは、ＣＯ２中の不純物として水分およびＮＯｘを含むＣＯ２を利用する環状炭酸塩の製造に用いられている。しかしながら、この錯体は、非常に高分子量であり、その調製は、有機フレームワークを配位するアルミニウム原子の精巧な構造のために、いくつかの合成工程を伴うものである。
【０００４】
米国特許第9,586,926 B2公報は、ＣＯ２によるエポキシドの炭酸化から環状炭酸塩を生成する方法を開示している。この方法は、ＹＣｌ３，Ｙ２Ｏ３，Ｙ(ＮＯ３)３，ＳｃＣｌ２，またはＬａＣｌ３から選択されるプレ触媒と、臭化テフラブチルアンモニウム、4-ジメチルアミノピリジン、またはビス（トリフェニルホスフィン）イミニウムクロリドのうちから１：１〜１：２の範囲内のモル比で選択される助触媒（共触媒）とを含む均一触媒系（均一系触媒システム）を介して行われる。しかしながら、不純なＣＯ２または希釈されたＣＯ２を伴うこの系の触媒は、大気圧条件下では触媒活性が比較的に低い。
【０００５】
モンテイロ他（アプライドカタラシスＡ：ジェネラル（2017）、544（25）、46-54）は、環状炭酸塩を合成するためのプレ触媒としてのチタン酸ナノチューブ（ＴＮＴ）またはナノワイヤ（ＴＮＷ）に担持された1-メチル-3-（3-トリメトキシシリルプロピル）イミダゾリウムクロリドイオン液体触媒、および助触媒としてのＺｎＢｒ２を含む触媒系を開示している。この触媒は、ＣＯ２に対する触媒の選択性は高いが、高圧での純粋なＣＯ２のみに用いられている。
【発明の概要】
【発明が解決しようとする課題】
【０００６】
このような事情から、とくに希釈されたＣＯ２源および／または不純なＣＯ２源を用いることにより、高い触媒活性および高い選択性を有する穏やかな条件下でＣＯ２から環状炭酸塩を生成するための新世代の触媒系を開発する必要がある。そこで、本発明は、高い触媒活性を有し、費用対効果が高い純粋および不純なＣＯ２を使用して、穏やかな条件下でＣＯ２およびエポキシドを環状炭酸塩に変換するための触媒系を提供することを意図している。
【課題を解決するための手段】
【０００７】
一実施形態では、本発明は、二酸化炭素（ＣＯ２）およびエポキシド塩基化合物から環状炭酸塩を生成するための触媒系であって、
式ＢｉＸｚをもつ化合物から選択されるプレ触媒；
式Ｒ１Ｒ２Ｒ３Ｒ４Ｎ＋Ｙ−をもつアンモニウム塩または式Ｒ１Ｒ２Ｒ３Ｒ４Ｐ＋Ｙ−をもつホスホニウム塩から選択される助触媒；
但し、Ｎは窒素、Ｐはリン、ＸとＹはそれぞれ独立のハロゲン化物、Ｚは１〜３の整数、Ｒ１，Ｒ２，Ｒ３，およびＲ４は１〜８個の炭素原子を有する直鎖または分岐アルキル基から独立に選択され、
置換または非置換のシクロアルキル基；置換または非置換のアリール基；または置換または非置換ヘテロアリール基；を有する触媒系に関する。
【０００８】
本発明の他の実施形態において、本発明は、触媒系の存在下でエポキシド塩基化合物を二酸化炭素と反応させることを含む、環状炭酸塩を生成するための方法であって、
前記触媒系は、
式ＢｉＸｚをもつ化合物から選択されるプレ触媒；
式Ｒ１Ｒ２Ｒ３Ｒ４Ｎ＋Ｙ−をもつアンモニウム塩または式Ｒ１Ｒ２Ｒ３Ｒ４Ｐ＋Ｙ−をもつホスホニウム塩から選択される助触媒；
但し、Ｎは窒素、Ｐはリン、ＸとＹはそれぞれ独立のハロゲン化物、Ｚは１〜３の整数、Ｒ１、Ｒ２、Ｒ３、およびＲ４は１〜８個の炭素原子を有する直鎖または分岐アルキル基から独立に選択され、
置換または非置換サイクルアルキル基；置換または非置換のアリール基； または置換または非置換ヘテロアリール基；を含み、
前記方法は、プレ触媒：助触媒：エポキシド塩基化合物のモル比が約１：１：１０〜１：３：１００範囲のプレ触媒、助触媒、およびエポキシド塩基化合物を用いて、約１〜１００バール範囲の二酸化炭素の圧力で；約１０〜２００℃範囲の温度で；約１〜８時間範囲の反応時間で実施される触媒系の生成方法に関する。
【図面の簡単な説明】
【０００９】
【図１】図１は、室温および１バールの圧力で純粋なＣＯ２を使用して周囲条件下で様々な触媒系の１ＨＮＭＲによって同定された酸化プロピレンの炭酸プロピレンへの変換を示す図。
【図２】図２は、室温および１バールの圧力で純粋なＣＯ２を使用して周囲条件下で様々な触媒系のin situ ＩＲ分析法によって決定された炭酸プロピレンの初期形成速度を示す図。
【発明を実施するための形態】
【００１０】
本発明は、ＣＯ２およびエポキシド塩基化合物を環状炭酸塩に変換するための費用対効果が高く、高い触媒活性を有する環状炭酸塩製造用の触媒系を提供するものである。
【００１１】
また、本発明は、純粋なＣＯ２および不純なＣＯ２を使用する穏やかな条件で触媒系を用いることにより、環状炭酸塩を製造する方法を提供するものである。本発明の詳細は、本明細書に従って以下のように解明することができる。本明細書で使用される技術用語または科学用語は、特に明記しない限り、当業者によって理解されるような定義を有する。
【００１２】
本明細書で言及される装置、装置、方法、または化学物質は、それらが本発明で特に使用される装置、装置、方法、または化学物質であると明示的に別段の記載がない限り、当業者によって一般的に操作または使用される設備、装置、方法、または化学物質を意味する。
【００１３】
本願の請求項または明細書における「有する」という用語を伴う単数形または複数形の名詞の使用は、「１つ」および「１つ以上」、また「少なくとも１つ」、および「１つ以上」を指す。
【００１４】
開示および特許請求されるすべての組成物および／またはプロセスは、本発明とは著しく異なる実験を行うことなく、作動、操作、修正、または任意のパラメータの変更から本発明の態様を含むこと、および、特許請求の範囲に特に言及していなくても当業者によれば本発明の同じ有用性および結果を有する同様の物体を取得することを目的としている。したがって、当業者によって明確に見い出すことができるマイナーな修正または変更を含む、本発明の置換または類似の目的は、添付の特許請求の範囲として本発明の範囲、精神、および概念の範囲内で考慮されるべきである。
【００１５】
本願明細書全体を通して、「約」という用語は、ここに提示された値が潜在的に変化するか又は逸脱する可能性があることを示すために使用される。そのような変動または逸脱は、装置、計算に使用される方法のエラー、または装置または方法を実施する個々のオペレータに起因する可能性がある。これらには、物性の変化によって引き起こされる変動または逸脱が含まれる。
【００１６】
以下は、本発明の範囲を限定することを意図することなく、本発明の詳細な説明である。
【００１７】
一実施形態では、本発明は、環状炭酸塩を製造するための触媒系であって、
式ＢｉＸｚをもつ化合物から選択されるプレ触媒；
式Ｒ１Ｒ２Ｒ３Ｒ４Ｎ＋Ｙ−をもつアンモニウム塩または式Ｒ１Ｒ２Ｒ３Ｒ４Ｐ＋Ｙ−をもつホスホニウム塩から選択される助触媒；但し、Ｎは窒素、Ｐはリン、ＸとＹはそれぞれ独立のハロゲン化物、Ｚは１〜３の整数、Ｒ１，Ｒ２，Ｒ３，およびＲ４は１〜８個の炭素原子を有する直鎖または分岐アルキル基から独立に選択され、
置換または非置換のシクロアルキル基；置換または非置換のアリール基；あるいは置換または非置換ヘテロアリール基；を含む触媒系を提供する。
【００１８】
他の実施形態では、Ｘは塩化物であり、ＭはＢｉ３＋である。
【００１９】
好ましい実施形態では、プレ触媒はＢｉＣｌ３である。
【００２０】
他の実施形態では、Ｙは臭化物またはヨウ化物である。
【００２１】
他の実施形態では、Ｒ１，Ｒ２，Ｒ３，およびＲ４は１〜８個の炭素原子をもつ直鎖または分岐アルキル基から独立に選択される。
【００２２】
好ましい実施形態では、Ｒ１，Ｒ２，Ｒ３，およびＲ４は１〜４個の炭素原子をもつ直鎖または分岐アルキル基から独立に選択される。
【００２３】
他の実施形態では、助触媒は、臭化テトラ-n-ブチルアンモニウム（ＴＢＡＢ）、ヨウ化テトラ-n-ブチルアンモニウム（ＴＢＡＩ）、臭化テトラ-ｎ-ブチルホスホニウム（ＰＢｕ４Ｂｒ）、ヨウ化テトラ-ｎ-ブチルホスホニウム（ＰＢｕ４Ｉ）またはそれらの混合物から選択される。
【００２４】
他の実施形態では、プレ触媒と助触媒とのモル比は１：１〜１：３の範囲にある。
【００２５】
好ましい実施形態では、プレ触媒と助触媒とのモル比は１：２である。
【００２６】
本発明の他の実施形態では、本発明は、ＣＯ２およびエポキシド塩基化合物から環状炭酸塩を製造するための触媒系の使用に関する。
【００２７】
本発明の他の実施形態では、本発明は、触媒系の存在下でエポキシド塩基化合物を二酸化炭素と反応させることを含む環状炭酸塩を製造するための方法であって、
前記触媒系は、
式ＢｉＸｚをもつ化合物から選択されるプレ触媒；
式Ｒ１Ｒ２Ｒ３Ｒ４Ｎ＋Ｙ−をもつアンモニウム塩または式Ｒ１Ｒ２Ｒ３Ｒ４Ｎ＋Ｙ−をもつホスホニウム塩から選択される助触媒；但し、Ｎは窒素、Ｐはリン、ＸとＹの各々は独立にハロゲン化物、Ｚは１〜３の整数、Ｒ１，Ｒ２，Ｒ３，Ｒ４は１〜８個の炭素原子をもつ直鎖または分岐アルキル基から独立に選択され、
置換または非置換のシクロアルキル基；置換または非置換のアリール基；または置換または非置換ヘテロアリール基；を有し、
前記方法は、プレ触媒：助触媒：エポキシド塩基化合物が約１：１：１０〜１：３：１００の範囲にあるモル比を用いて、約１〜１００バール範囲の二酸化炭素の圧力で、約１０〜２００℃範囲の温度で、約１〜８時間の範囲の反応時間で、実行される。
【００２８】
他の例示的な実施形態では、プレ触媒：助触媒：エポキシド塩基化合物のモル比は、約１：１：１０〜１：３：５０の範囲にある。
【００２９】
好ましい例示的な実施形態では、プレ触媒：助触媒：エポキシド塩基化合物のモル比が約１：２：５０である。
【００３０】
他の例示的な実施形態では、二酸化炭素の圧力が約１〜５０バールの範囲である。
【００３１】
好ましい例示的な実施形態では、二酸化炭素の圧力が約１〜１０バールの範囲である。
【００３２】
他の例示的な実施形態では、温度が約２５〜２００℃の範囲である。
【００３３】
好ましい例示的な実施形態では、温度が約２５〜１２０℃の範囲である。
【００３４】
他の例示的な実施形態では、反応時間が１〜６時間の範囲である。
【００３５】
好ましい例示的な実施形態では、反応時間が２〜４時間の範囲である。
【００３６】
他の例示的な実施形態では、Ｘは塩化物である。
【００３７】
好ましい例示的な実施形態では、プレ触媒はＢｉＣｌ３である。
【００３８】
他の例示的な実施形態では、Ｙは臭化物またはヨウ化物から選択される。
【００３９】
他の例示的な実施形態では、Ｒ１，Ｒ２，Ｒ３，およびＲ４は、１〜８個の炭素原子をもつ直鎖または分岐アルキル基から独立して選択される。
【００４０】
好ましい例示的な実施形態では、Ｒ１，Ｒ２，Ｒ３，およびＲ４は、１〜４個の炭素原子をもつ直鎖または分岐アルキル基から独立して選択される。
【００４１】
他の例示的な実施形態では、助触媒は、臭化テトラ-ｎ-ブチルアンモニウム（ＴＢＡＢ）、ヨウ化テトラ-ｎ-ブチルアンモニウム（ＴＢＡＩ）、臭化テトラ-ｎ-ブチルホスホニウム（ＰＢｕ４Ｂｒ）、ヨウ化テトラ-n-ブチルホスホニウム（ＰＢｕ４Ｉ）またはそれらの混合物から選択される。
【００４２】
以下、本発明の例は、本発明の範囲を限定する目的なしに示されている。
[実施例]
[化学薬品および消耗品]
すべての化学薬品は商業的供給元から購入し、受け取ったままの状態で使用した。初期の遷移金属ハロゲン化物は、グローブボックス内に保管し、取り扱った。金属を含まない化合物は、化学薬品キャビネットに保管し、それ以上の予防措置なしに使用した。純粋で希釈されたＣＯ２（空気中の約５０％の濃度のＣＯ２）を金属シリンダ内に入れ、レギュレータを介して投与した。
[大気条件（室温、ＣＯ２）での環状炭酸塩の合成]
１００ｍＬの３つ口丸底フラスコ内で実験をおこなった。磁気攪拌棒を備えた反応容器に触媒（約２ミリモル）と助触媒（約４ミリモル）を加えた。約２リットルのＣＯ２（または空気中の約５０％の濃度で希釈されたＣＯ２）で満たされたバルーンを、in-situ赤外線プローブとともにフラスコに接続した。約１００ミリモルのプロピレンオキシドの添加により反応を初期化し、約８００ｒｐｍで約３時間撹拌した。生成物を重水素化クロロホルム（ＣＤＣｌ３）で希釈し、１ＨＮＭＲで同定した。
[オートクレーブを用いた環状炭酸塩の合成（圧力１バール超え）]
７５ｍＬオートクレーブ内で実験をおこなった。磁気攪拌棒を備えたオートクレーブに、約２ミリモルの触媒および約４ミリモルの助触媒および約１００ミリモルのプロピレンオキシドをそれぞれ加えることによって、反応をグローブボックス内で調製した。ＣＯ２の添加で反応を初期化した。オートクレーブを目標温度の油浴にセットし、約８００ｒｐｍで撹拌した。約３時間後、容器を室温まで冷却させた。反応から得られた炭酸プロピレンは、ＣＤＣｌ３中の１Ｈ-ＮＭＲによって同定した。
[純粋なＣＯ２による初期触媒スクリーニング]
均一系触媒システム（金属ハロゲン化金属のペア、およびアンモニウム塩またはホスホニウム塩）は、炭酸プロピレンを得るための酸化プロピレンへのＣＯ２の付加環化反応について、大気条件下（室温、圧力下で約１バールのＣＯ２をニードルでバルーンに充填）で約３時間の初期スクリーニング手順を受けた。約３時間の反応時間でのプロピレンオキシドからプロピレンカーボネートへの変換を図1に示す。反応の最初の１５分間にin situ赤外線プローブで測定した炭酸プロピレン形成の初期速度を図２に示す。
【００４３】
観察された結果に基づいて判明した点を述べる。ＢｉＣｌ３／ＰＢｕ４Ｂｒは、約３時間の反応時間で、純粋なＣＯ２を使用した大気条件下で最高の変換率を示した（図１）。これに代えて、プロピレンカーボネート形成の初期速度を考察してみると（図２）、ＺｎＣｌ２／ＴＢＡＩが最も高い初期速度を示した。ＢｉＣｌ３／ＴＢＡＩおよびＹＣｌ３／ＴＢＡＢは、ＺｎＣｌ２／ＴＢＡＩよりもわずかに低い初期速度を示した。約３時間の変換結果と初期速度を合わせると、ＢｉＣｌ３／ＰＢｕ４Ｂｒ、ＢｉＣｌ３／ＴＢＡＩ、ＹＣｌ３／ＴＢＡＢ、ＺｎＣｌ２／ＴＢＡＩなどの金属ベース系が最も有望な性能を示すように見えた。特に、エポキシドへのＣＯ２の付加環化のためのビッツベース触媒(Bids based catalyst)は、これまでに報告されていない。これらの理由から、以下の実験では金属ベースの触媒に焦点を絞っている。
【００４４】
[大気条件下で約５０％濃度のＣＯ２による触媒スクリーニング]
純粋なＣＯ２を用いた大気条件下での初期スクリーニング後に、希釈されたＣＯ２（空気中の約５０％濃度）の使用について研究した。このスクリーニング結果を表１に示す。
【００４５】
表１から、データは、ＢｉＣｌ３／ＰＢｕ４ＢｒおよびＺｎＣｌ２／ＴＢＡＩがプロピレンオキシドからプロピレンカーボネートへの変換を促進するための最良の均質な候補であることを示唆している。
【００４６】
【表１】
2022501426.tif 000002
【００４７】
[オートクレーブ中の約５０％濃度の純粋なＣＯ2による触媒スクリーニング]
純粋なＣＯ2と希釈されたＣＯ2を含む大気条件下での研究に続いて、室温から約１２０℃の範囲の温度と純粋な希釈された空気中の％）約５〜１０バール圧力のＣＯ2（約５０の濃度）でのいくつかの反応条件下での触媒活性の最適化に注目が集まった。その結果を表２に示す。
【００４８】
【表２】
2022501426.tif 000003
【００４９】
当業者が容易に理解するように、本願明細書においてした上記の説明は、本発明の原理の実施の例示として意図されている。本願明細書での説明は、以下の特許請求の範囲で定義されるように、本発明の精神から逸脱することなく、本発明が修正、変更、および変更の影響を受けやすいという点で、本発明の範囲または適用を制限することを意図するものではない。
[発明の最良のモード]
本発明の最良のモードは、本発明の記述説明において提供される通りである。
【図１】
2022501426.tif 000004
【図２】
2022501426.tif 000005
【国際調査報告】
2022501426.tif 000006
2022501426.tif 000007
2022501426.tif 000008